(57)【要約】膨張スチレンビーズを組み込むポルトランドセメント系材料を形成及び混合する方法であって、ポルトランドセメントと他の成分を混合する時に液体界面活性剤を添加する。また、ビーズ及び他の材料の周りに位置する整列結晶として分配されている再水和ポルトランドセメント結晶と共に、製品の全体にわたって分配されている膨張スチレンビーズ及び空気泡を有する、石工製品が記載される。【特許請求の範囲】
【請求項１】
水和ポルトランドセメントの壁によりもたらされた独立気泡のマトリックスの全体にわたって実質的に均一に分配されている複数の膨張ポリスチレンビーズを有し、各ビーズが、それぞれ互いに実質的に離れているが、少なくとも大部分は、評価される近接ビーズ空間における大部分のビーズのほぼ幅以下である間隔でビーズが離れているような集中度であるように分配され、水和結晶が、少なくとも大部分のビーズの周りに完全な囲み又は実質的に完全な囲みを形成し、ビーズの間の物質が、少なくとも大部分が、空気泡である各気泡を包含する更なる水和結晶により画定されている独立気泡の配列である、石工製品。
【請求項２】
少なくとも空気泡の大部分の主要部におけるサイズが直径０．５ｍｍ未満であることを更に特徴とする、請求項１記載の石工製品。
【請求項３】
それぞれの気泡の壁を画定する結晶構造は、少なくとも大部分が整列結晶を含むことを更に特徴とする、請求項１記載の石工製品。
【請求項４】
その後、凝結及び硬化されてすぐに石工製品として使用するためにセメントを混合する方法であって、混合時に、ポルトランドセメント、及び膨張スチレンビーズを含む凝集体に、水及び液体の状態の界面活性剤を添加する工程、次に、成分が混合物の全体にわたって比較的均一に分配されるまで、混合物を混合する工程を含む方法。
【請求項５】
凝集体の量及び特性が、１立方メートルあたりの重量が９００ｋｇ立方メートル〜１５００ｋｇ／立方メートルの範囲にある密度を得ることができるようなものであることを更に特徴とする、先行請求項４記載の方法。
【請求項６】
混合物が凝結及び硬化した後の最終製品の密度が、重量／ｍ３でおよそ１０００ｋｇ／ｍ３であることを更に特徴とする、請求項４又は５のいずれか記載の方法。
【請求項７】
４０１ｋｇ／ｍ３〜６７３ｋｇ／ｍ３の範囲内である砂を更に含むことを更に特徴とする、先行請求項４、５又は６のいずれか１項記載の方法。
【請求項８】
砂が細砂であることを更に特徴とする、直前先行請求項記載の方法。
【請求項９】
ポルトランドセメントが、３４１ｋｇ〜５６８／ｍ３の密度範囲内にある乾燥粉末であることを更に特徴とする、先行請求項４、５、６、７又は８のいずれか１項記載の方法。
【請求項１０】
膨張ポリスチレンビーズが（ビーズの重量及びサイズの範囲に基づいて）、重量範囲が１２ｋｇ／ｍ３〜２０ｋｇ／ｍ３、サイズが直径２〜６ｍｍ、容量／ｍ３が５４８ｌｔ〜９１３ｌｔ／ｍ３であることを更に特徴とする、先行請求項４〜９のいずれか１項記載の方法。
【請求項１１】
水が、凝結及び硬化した混合物の各１立方メートルあたり１１９ｌｔ〜１９８ｌｔの量で添加されることを更に特徴とする、先行請求項４〜１０のいずれか１項記載の方法。
【請求項１２】
界面活性剤が、液体の状態の湿潤混合物に液体の状態で添加されることを更に特徴とする、先行請求項４〜１１のいずれか１項記載の方法。
【請求項１３】
界面活性剤が、少なくとも大部分の製品に、オーストラリアで透明なＢｙｃｏｌとして市販されているものとして含まれることを更に特徴とする、先行請求項４〜１２のいずれか１項記載の方法。
【請求項１４】
得られた混合物の１立方メートルあたり０．１〜４．７ｌｔの範囲で塩化カルシウムが混合物に添加されることを更に特徴とする、先行請求項４〜１３のいずれか１項記載の方法。
【請求項１５】
先行請求項４〜１３のいずれか１項記載の方法の結果もたらされる石工製品。
【請求項１６】
以下の用途、すなわち完全パネル、屋根又は天井タイル、艇体、船舶壁設備、床、壁及び屋根を含む一体型建築構造のいずれかから選択される形態であり、かつそのようなものとして使用される、先行する製品の請求項のいずか１項に記載の石工製品。
【発明の詳細な説明】
【技術分野】
【０００１】
本発明は、石工製品、有用な湿潤セメント混合物を製品に適用する方法、及び石工製品の製造方法に関する。
【背景技術】
【０００２】
ポルトランドセメントを様々な形態で使用することが、よく知られている。
【０００３】
様々なポルトランドセメントの特徴が、広く研究されている。
【０００４】
ポルトランドセメントは、クリンカー(clinker)を粉砕することにより作製され、その後、粉砕された材料が再水和するように水を加えて使用され、そうすることで、通常互いに無作為に配置されている複数の結晶様構造（エトリンジャイト(ettringite)）が形成される。
【０００５】
おそらくクリンカー中のケイ酸カルシウムに由来する再水和材料の大部分は、初期１型エトリンジャイト(early stage ettringite type 1)又は後期２型エトリンジャイト(later stage ettringite type 2)のいずれかの結晶構造を形成する。
【０００６】
したがって製品の物理的特徴は、一般に機械的絡み合い(mechanical interlocking)により連結している絡み合い結晶形状から予測される特徴により規定される。
【０００７】
したがって、従来のポルトランドセメント系石工製品は、多くの場合、伝統的に低い引張強さを有し、水に対して比較的浸透性があり、例えば火災等級について高温に対して比較的低い耐性を有する。
【０００８】
従来の乾燥圧縮コンクリートブロックは、非常に多数のものが現在のところ実際に製造されているが、これらの一般的な特徴を有する。
【０００９】
少なくともこれらの特徴の幾つかを改善できるのであれば、価値がある。
【００１０】
例えば、現在製造及び使用されるものに対して幾つかの利点を有する石工製品を提案することが本発明の目的であり、かつ、改善された特徴を有するポルトランドセメント系石工製品を提供することができる選択された成分と一緒に使用され得る方法も対象とする。
【００１１】
発明の開示
唯一の形態でも事実上の最も広範な形態でもないであろう本発明の一形態において、水和ポルトランドセメントの壁によりもたらされた独立気泡(closed cells)のマトリックスの全体にわたって実質的に均一に分配されている複数のポリスチレンビーズを有する石工製品が提案され、ここで、各ビーズは、それぞれ互いに実質的に離れているが、少なくとも大部分は(at least in the main)、評価される近接ビーズ空間における大部分のビーズのほぼ幅以下である間隔でビーズが離れているような集中度であるように分配され、水和結晶は、少なくとも大部分のビーズの周りに完全な囲み又は実質的に完全な囲みを形成し、ビーズの間の物質は、少なくとも大部分が、空気泡(air bubble)である各気泡を包含する更なる水和結晶により画定されている独立気泡の配列である。
【００１２】
好ましくは、少なくとも空気泡の大部分の主要部におけるサイズ(the size at least in the main of a most of the air bubbles)は直径０．５ｍｍ未満である。
【００１３】
好ましくは、それぞれの気泡の壁を画定する結晶構造は、少なくとも大部分が整列結晶を含む。
【００１４】
本発明は、幾つかの状況において、ほぼ平行な整列で充填されて実質的に複数のケーシング(casings)を形成する整列形態の結晶を生じるように、ポルトランドセメントに再水和結晶化をもたらすことができるという発見から生まれている。相当な割合のポルトランドセメントを含む混合物の一次材料が結晶化の引き金となる材料をもたらし、これらがアニオン性界面活性剤と個別の気泡構造を形成するか又は各表面の周りに広がっている硫黄含有界面活性剤も有する小型の空気泡が存在する場合、本発明の利点が現れる。
【００１５】
アニオン性界面活性剤は、親水性末端を有することができ、親水性物質は、カルボン酸塩（石鹸）、硫酸塩、スルホン酸塩及びリン酸塩であることができる。この場合、界面活性剤の親水性末端は、水分子に強力に結合しており、疎水性物質と水の引力は、僅かである。その結果、界面活性剤分子は、親水性末端が水に向き、疎水性物質が水から押しのけられるように、表面及び内部でそれら自身が整列する。我々は、エトリンジャイト結晶形成の引き金を引くように作用するのは、この疎水性物質であると考えている。
【００１６】
それにより各末端に触媒がもたらされて、水膜に対してエピタキシャルな方向でエトリンジャイト結晶の形成の引き金を引くと思われる。互いにほぼ平行に整列されたこれらの結晶を有すること及び互いに近接していることは、それによって、引き金の供給源の周りの充填皮層(packed skin)又はケーシングとなることを意味する。これらは、その後そのような水／膜が存在する場合にはいつでも形成されると思われ、膜表面に対してエピタキシャルに整列していることは、これらがその後膜表面に沿って硬質皮層を形成することを意味する。複数の分配された材料を有することによって、水と界面活性剤の結合をサポートすることができる。
【００１７】
水、界面活性剤及びポルトランドセメントを含む材料の相対的な量を選択することにより結果として得られる構造は、最終結果として、実質的に材料の全体にわたって分配されている、薄壁で分けられた複数の気泡であることができる。
【００１８】
これは、ポルトランドセメント及びスチレンビーズを、少なくとも水及び界面活性剤と、混合プロセスの一部として、液体の状態で一緒に又は別々に混合することを提供することによって達成される。ひとたび添加すると、このことが、記載した結晶形成を開始してこれらの硬質ケーシングを形成し、その後短時間に材料が凝結し(set)、当然のことながらそのまま混合することができなくなる。
【００１９】
予備又は一次構造を提供する気泡が独立気泡であるように、かつ各気泡の内面又は皮層が硬化するときに各気泡の形状に従って形成されるように、調整することができる。
【００２０】
各気泡を画定し、そのような硬質壁から構成される構造の基礎(underlying)マトリックスとなるように混合物の全体にわたる分配様式で間隔を空けている、複数の硬質皮層として記載することができる独立気泡構造を形成することは、個別の皮層又は気泡壁の性質が製品全体で複製され、したがって、本質的または実質的に不透過性の材料がもたらされることを意味する。
【００２１】
しかし、更に、強固な気泡壁が良好な相互連結下部(base)構造を形成するが、相互の開口部で互いに相互連結していないので、このことは、その後、ほぼ球状の形状をした各気泡壁が破損することなく僅かに変形できるように、いくらかの高度な柔軟性をもたらす。
【００２２】
様々な異なるサイズの気泡とすることによって、より大きな気泡及びより小さな気泡を、そうでなければ空間それ自体の相互連結ではなく硬質ケーシングと相互連結するように開放されているより小さなサイズの気泡のインタース(interces)の間に充填することができ、こうして形成された製品に対して極めて重要で有益な特徴をもたらすことができる気泡構造となる。
【００２３】
本発明では、ポルトランドセメントマトリックスの中に埋め込まれた発泡プラスチックのビーズを使用した。そのようなビーズは、形成されたより大きな気泡の少なくとも大部分を画定する好ましいサイズを有するように選択され、空気混和は、より大きな気泡間に充填を生じることができるサイズを有する泡を形成する。
【００２４】
以前は、膨張又は発泡プラスチックのビーズ、例えばポリスチレンビーズを組み込むことが試みられたが、本発明の特徴を達成することはできなかった。
【００２５】
今までは、ポリスチレンビーズを被覆で前処理し、次に乾燥し、次に乾燥状態で使用してポルトランドセメント混合物に直接添加することによって石工製品を得ようと試みられてきたことが知られている。
【００２６】
そのような以前の系は、その処理により、この代替的な材料でひとたび被覆されたビーズをポルトランドセメント混合物と確実に一体化することができるが、これには２つの問題があり、すなわち、被覆するために追加的にポリスチレンを取り扱うこと、及び、その後、購入されてポルトランドセメント混合物と一体化される製品として、更なる製品を処理することに費用がかかる。
【００２７】
しかし、費用とは別の第２の問題は、得られた製品がいずれも、単に単なる凝集体として作用し、ともかく我々が承知している限りでは、ポルトランドセメントの混合又は硬化段階に関して他の効果を有さず、硬質ケーシングを絶対に形成しないポリスチレンビーズをもたらすという結果に終わることである。
【００２８】
既知の系の利点は、例えば従来の砂利よりも軽量な凝集体が存在するということにあるが、おそらく現在少しは良く理解されている理由によって、得られる材料の絶縁特性、火災等級、曲げ強さ又は浸透性において大きな改善はなかった。
【００２９】
本発明により、我々は、最初の製造者又はリサイクル業者から供給され得る粒状形態のポリスチレン材料を使用し、これをポルトランドセメントのセメント状混合物の中に直接入れることは、通常、未処理粒子がポルトランドセメントと十分に混合しないことを意味し、かつ、表面への浮動を起こして、そのような材料を混合物の全体にわたって均一に分配させることが事実上不可能になり、そして当然のことながら、添加剤として均一に分配されたポリスチレンを有さない得られた製品は、どれも付加的な価値を有さないことを見出した。
【００３０】
我々は、液体添加剤、すなわち界面活性剤を湿潤ポルトランドセメント混合物に加えるか、又は添加される水に界面活性剤を加え、その前又は後にポリスチレン粒子を加えることによって、完全混合物の全体にわたって完全かつ容易に一体化されている粒子をもたらすことができることを見出した。
【００３１】
換言すると、本発明は、混合時に、ポルトランドセメント、及び膨張スチレンビーズを含む凝集体に、水および液体の状態の界面活性剤を添加する工程、その後、成分が混合物の全体にわたって比較的均一に分配されるまで、混合物を混合する工程を含む、セメントを混合する方法にあると言うことができる。
【００３２】
軽量凝集体の量は、好ましくは１立方メートルあたりの重量が９００ｋｇ立方メートル〜１５００ｋｇ／立方メートルの範囲にある密度を得ることができるようなものであることができる。
【００３３】
混合物が凝結及び硬化した後の好ましい密度は、重量／ｍ３が１０００ｋｇ／ｍ３である。以下の数値は、９００ｋｇ／ｍ３〜１５００ｋｇ／ｍ３の提案された範囲に基づいている。
【００３４】
好ましくは、４０１ｋｇ〜６７３ｋｇ／ｍ３の範囲内であることができる砂が提供され、これは浜砂から川砂より供給することができ、破砕砂岩を含むが、一般にそれにより砂は細砂になっている。
【００３５】
乾燥粉末としてポルトランドセメントを３４１ｋｇ〜５６８ｋｇ／ｍ３。
【００３６】
重量範囲が（ビーズの重量及びサイズの範囲に基づいて）１２ｋｇ／ｍ３〜２０ｋｇ／ｍ３、直径が２〜６ｍｍのサイズのポリスチレン。容量／ｍ３＝５４８ｌｔ〜９１３ｌｔ／ｍ３。
【００３７】
水を１１９ｌｔ〜１９８ｌｔ。
【００３８】
液体の状態で透明な界面活性剤を２．０８ｌｔ〜３．１ｌｔ。界面活性剤は、市販品として得て、オーストラリアで承認された商標、この場合はＢｙｃｏｌで商業供給者により供給された形態で現在使用されている。有用である他の市販の界面活性剤は、Ｖｅｓｐｏｌ及びＣｌｅａｒｃｏｌであることが見出されている。
【００３９】
それら範囲は、より軽量な又はより重い混合物を作製でき、成分の割合をそのように選択できるように提示される。水の量は、混合物において過剰にならないように判断する必要があり、使用される特定のポルトランドセメント、界面活性剤の希釈、砂の湿潤度、さらには材料が混合される温度によって変わり得る。
【００４０】
本発明は、この方法の結果もたらされる製品であることもできる。
【００４１】
更に、ひとたび、選択された添加剤及びおそらく結合した界面活性剤によりもたらされた相互反発による膨張スチレン粒子を含む混合物の中に入ると、粒子は、混合プロセスの際に、混合物の全体にわたって比較的均一に分布する。
【００４２】
これは、ポルトランドセメントと比較して高い容積比のポリスチレンを得るために、特に有益である。
【００４３】
しかし、更に選択された添加剤をポルトランドセメントの混合に使用することによって、選択的混合の際に、混合物内に複数の微小な泡を生じることもできる。
【００４４】
このような空気混和の促進に使用することができる添加剤が知られているが、これを、混合することによっても生じる空気泡よりも全体的に大きい直径であるポリスチレンビーズと一緒に使用することが、この配置の特徴である。
【００４５】
混合物及び添加剤は、気泡サイズが少なくともより大きいスチレン粒子の直径よりも一般に小さいように選択されるが、また好ましくは直径は０．５ｍｍ未満である。
【００４６】
スチレンが直径１〜４ｍｍのビーズの形態である場合、我々は、様々なサイズであるが一般に直径が０．５ｍｍ以下の空気泡が、より大きいものの間を埋めるがポリスチレンビーズにより分離されているような配置を有する。
【００４７】
一般に可塑剤として知られている製品の添加は、有益であることが見出されており、一つの好ましい場合では、我々は、超可塑剤（Ｇｌｅｎｉｕｍ  ５１）を商業供給者により供給されたように１．１ｌｔ〜１．９ｌｔの上記の混合物に使用した。この材料は、混合物中に混合されると、液体ボールベアリングと記載することができるものを形成する。これらは小型気泡であり、他の成分と組み合わせると、これら硬質ケーシング形態を有するという、この追加的な効果をもたらす。
【００４８】
混合物の凝結及び硬化を促進することも価値がある可能性があり、２．８ｌｔ〜４．７ｌｔの塩化カルシウムのような従来の成分が有用であることが見出されている。周囲温度が２８度を超える場合、混合物は速く凝結しすぎる場合がある。したがって、範囲は、ゼロ〜４．７ｌｔであることができる。
【００４９】
ここで、本発明において生じる特有なことは、ポルトランドセメントの適切な量を選択し、これを乾燥圧縮形態と比較して湿潤形態で有することが、ここで形成される大部分のセメント構造をもたらし、空気泡の間又はポリスチレンビーズにより画定された少し大きな気泡の間に薄壁を画定することを意味することである。
【００５０】
その後、初期混合物は、ポルトランドセメントの一部が、液体ではあるが急速に水和する、おそらくはエトリンジャイトの結晶として保持され、分配され、ぎっしり充填されている平行整列結晶により独立気泡を画定している比較的薄い相互連結液体膜であるエピタキシャルな方向に向いている長結晶として成長している構造である。
【００５１】
ここで我々は、ひとたびこの構造を有すると、ポルトランドセメントは、それ自身が前期凝結成分と後期凝結成分とに分離し、ここでエーライト(alite)は、おそらく気泡の表面又はポリスチレン表面で画定されている気泡形状の表面に大部分の水分があると結晶化する早期凝結材料であり、さらに、適切な界面活性剤、この場合は好ましくは硫黄を含有するもののような添加剤を有することは、エーライトの引き金を引く効果があり、これは連続表面全体にわたって一貫して引き起こされ、したがってそのようなエーライト結晶は、コヒーレントに(coherently)成長するか又は互いにぎっしり充填されて整列状態で成長し、この硬質表面シェルを形成することを見出した。
【００５２】
ポルトランドセメントの後期硬化材料は、そのような早期成長結晶の後におそらくベーライト(belite)の形態で形成されるが、我々は、ポルトランドセメントと水の総量を注意深く選択することによって、最終的な材料のほぼ全体を薄壁の形態で有し、少なくともその一部分は、ぎっしりと充填された強く相互連結している結晶構造であり、それは引張及び圧縮の両方における有益な強度、いくらかのたわみ許容度、及び、今まではポルトランドセメント系石工製品により一般に実現されてこなかったほどの不透過性をもたらす。
【００５３】
我々は、様々な形態のポルトランドセメントが存在することを承知しており、今まで実施された実験において、全ての従来形態のポルトランドセメントが同じ構造系をもたらしている。
【００５４】
ポリスチレンビーズの分布の助けにもなる表面引き金効果を提供することができる添加剤は、購入することができ、一般に、市販用の商標で販売されており、例えば一つの形態は商標Ｂｙｃｏｌとして知られており、別のものはＶｉｎｓｏｌとして知られており、Ｈｅｒｃｕｌｅｓから購入することができる。
【００５５】
更なる形態において、本発明は、水和ポルトランドセメントのマトリックスの全体にわたって分配されている複数のポリスチレンビーズを有する石工製品にあると言うことができ、ここで、ビーズは、それぞれ互いに実質的に離れているが、少なくとも大部分は、評価される近接ビーズ空間における大部分のビーズのほぼ幅以下である間隔でビーズが離れているような集中度であるように分配され、水和結晶は、少なくとも大部分のビーズの周りに完全な囲み又は実質的に完全な囲みを形成し、ビーズの間の物質は、少なくとも大部分が、空気泡である各気泡を包含する更なる水和結晶により画定されている独立気泡の配列である。
【００５６】
好ましくは、少なくとも大部分の空気泡の主要部におけるサイズは０．５ｍｍ未満（おそらく１ｍｍ）である。
【００５７】
更に好ましくは、各気泡の壁を画定する結晶構造は、少なくとも大部分が整列結晶を含む。
【００５８】
ここで私は、これらの発見に従って石工製品を得る混合物及び方法を記載する。
【００５９】
得られた任意の製品の利点は、例えば木材と同様な方法で取り扱うこともできること、容易にのこぎりで切ることができること、その好ましい態様において、金具又は留め具を保持する能力を提供することであり、比較的高いたわみ許容度及び強度を有するので、これらの特徴によって様々な製品を形成することができる。
【００６０】
更に、これらの特徴によって、建築目的のブロックが作製される場合、ブロックをセメント状接着剤の使用により個別に貼り合わせるとき、さらには構造全体が構造的な一体性を有するように共通の基礎にセメント付けするときに利点を有し、これは多くの用途において有用な利点となり得る。
【００６１】
本記載が発見をブロックに限定することは意図されず、幾つかの異なる方法により得ることができるこの混合物及び基本内部構造を、多数の異なる目的のため、例えば完全パネルを作製するため、屋根若しくは天井タイルを提供するため、艇体の作製のため、又は水に浮く能力が有益であり、水に対する不浸透性が極めて望ましいあらゆる船舶用途のために、これ以降使用することができる。
【００６２】
しかし、更に、一体化構造、例えば浴室の壁、天井及び床の全体を本発明による材料からこの内部構造を使用して、一体的に成形することができる
【００６３】
発明を実施するための最良の形態
しかし我々はここで、これを達成する最良の様式であることが見出された特定の製造工程及び材料を記載する。
【００６４】
より広範囲な意味において方法又は得られた製品を、例えば任意の特定の材料に限定することは意図されず、様々な形態の膨張軽量材料を使用できることが知られているが、現在までポリスチレンは、理想的な材料であり、例えば最大４ｍｍの直径を有するように選択されるが、より小さい粒子を組み込んだときに特にそうであることが見出されている。
【００６５】
実施例１
６００ｍｍ×高さ２００ｍｍ×厚さ１００ｍｍのＡ６０ブロックための特定の混合量
−砂（Ｌｉｔｈｇｏｗ  ＮＳＷからの破砕砂岩）を１ブロックあたり５．３８７ｋｇ
−ポルトランドセメント（オフホワイト、Ｂｌｕｅ  Ｃｉｒｃｌｅより）を１ブロックあたり４．５５ｋｇ
−混合サイズの膨張ポリスチレンビーズ（直径０．５ｍｍ〜４ｍｍで密度が１ｍ３あたりおよそ２０〜２５ｋｇ）を１ブロックあたり７．３１２ｌｔ
−透明な軟水を１ブロックあたり１．５９ｌｔ
−Ｂｙｃｏｌ（透明）を１ブロックあたり２５ｍｌ
−超可塑剤（ＤｅｇｕｓｓａからのＧｌｅｎｉｕｍ  ５１）（ポリカルボキシレート超可塑剤）を１ブロックあたり１５．２５ｍｌ
Ｇｌｅｎｉｕｍ  ５１は、改質ポリカルボン酸エーテルに基づいた混合物である。
塩化カルシウムを１ブロックあたり３７．５ｍｌ
【００６６】
混合手順
Ａ６０ブロック×８個に十分な１２０ｌｔのＰａｎミキサー
−ミキサーを始動する
−第１工程としてまだ未処理かつ未被覆のポリスチレンビーズを全てミキサーの中に注ぎ込む
−次に、砂及びセメントを加える
−次に、混合を開始する直前に、塩化カルシウムの添加前に混合物中に入れられるべき空気連行剤(air entrainer)、界面活性剤Ｂｙｃｏｌ及び超可塑剤とともに、化学物質を含む水を水中に添加する
注：ミキサーを何も投入することなくおよそ３分間作動し続ける。
−ミキサーを停止する
−ブロックを硬化するのに必要な時間は、もっぱら周囲温度のみによって決まる。ニュー・サウス・ウエールズ州オレンジの寒い冬では、ブロックを成形型から剥がすのに十分なほど乾燥させるのに８〜９時間かかる可能性があるが、夏の熱気の中では、５時間しかかからない場合がある。
今まで実施されてきた実験は、記載された方法によりもたらされる材料が、ひとたび凝結し、７日間かけて硬化されると、記載されたようなブロックの形態での水不透過性に関して、前面から後面にかけて試験したとき（試験はオーストラリア標準試験に従った）、２４時間実験の全体を通して、無視できるほどの水の移動を表すことを示した。
記載したようなブロックからなる壁を再び使用し、これをオーストラリアで耐荷条件に規定されているような標準火災等級試験に付すと、火災等級は３時間等級を超えた。
【００６７】
このように、この材料は、従来のコンクリートが今まで不適当であった多数の用途において好ましい価値があると考えられる。説明のために、以下に本明細書の目的におけるポルトランドセメントを記載する。ポルトランドセメントクリンカーは、少なくとも質量の三分の二がケイ酸カルシウム（３ＣａＯ．ＳｉＯ2及び２ＣａＯ．ＳｉＯ2）からなり、残りがアルミニウム含有及び鉄含有クリンカー相と他の化合物からなる水硬性材料である。ＣａＯのＳｉＯ2に対する比率は２．０以上である。マグネシウム含有量（ＭｇＯ）は、５．０質量％を超えない。ポルトランドセメントクリンカーは、窯炉の中で、原料の均一混合物を焼結温度（近代的なセメントでは約１４５０℃である）に加熱し、次にそれを粉砕して粉末にすることにより作製される。酸化アルミニウム及び酸化鉄はフラックスとして存在し、強度にはほとんど寄与しない。幾つかの使用される二次原料は、粘土、頁岩、砂、鉄鉱、ボーキサイト、フライアッシュ及びスラグである。セメント窯炉が石炭により燃焼されると、石炭の灰は二次原料になる。
【００６８】
提示された特定の詳細は、本発明をそのような詳細に限定することを意図しない。
【国際調査報告】
2010520847.tif 000002
2010520847.tif 000003
2010520847.tif 000004